화합물 ( X - 2 ) 6 . 32 부 , 테트라 히 드로 푸란 30 . 00 부 및 피리딘 5 . 99 부 를 23 ℃ 에서 30 분 동안 교반 하 면서 혼합 하 였 다 . 얻 어 진 혼합물 을 0 ℃ 로 냉각 시켰 다 . 동일 한 온도 를 유지 하 면서 상기 혼합물 에 화합물 ( X - 1 ) 14 . 00 부 를 1 시간 에 걸쳐 첨가 하 였 다 . 이어서 , 혼합물 을 약 10 ℃ 로 승 온 시키 고 , 혼합물 을 동일 한 온도 에서 1 시간 동안 교반 하 였 다 . 이렇게 얻 어 진 화합물 ( X - 3 ) 을 함유 하 는 반응물 에 화합물 ( X - 4 ) ( 1 -( 3 - 디메틸아미노 프로필 ) - 3 - 에틸 카르 보디 이미드 히 드 로 클로라이드 ) 14 . 51 부 및 화합물 ( X - 5 ) 8 . 20 부 를 첨가 하 고 , 23 ℃ 에서 3 시간 동안 교반 하 였 다 . 얻 어 진 반응물 용액 에 에틸 아세테이트 270 부 및 5 ％ 염산 용액 16 . 57 부 를 첨가 하 고 , 23 ℃ 에서 30 분 동안 교반 하 였 다 . 이어서 , 정치 시킨 후 , 얻 어 진 용액 을 분리 하 여 , 유기 층 을 회수 하 였 다 . 회수 된 유기 층 에 포화 탄산 수소 나트륨 65 부 를 첨가 하 고 , 얻 어 진 용액 을 23 ℃ 에서 30 분 동안 교반 하 고 , 정치 시키 고 , 이어서 분리 하 여 , 유기 층 을 세정 하 였 다 . 상기 세정 작업 을 2 회 반복 하 였 다 . 세정 한 유기 층 에 이온 교환수 65 부 를 첨가 하 고 , 얻 어 진 용액 을 23 ℃ 에서 30 분 동안 교반 하 고 , 정치 시키 고 , 이어서 분리 하 여 , 유기 층 을 물 로 세정 하 였 다 . 상기 물 세정 작업 을 5 회 반복 하 였 다 . 얻 어 진 유기 층 을 농축 하 고 , 이렇게 얻 어 진 농축물 을 컬 럼 분취 하 여 ( 조건 : 고정상 머크 제조 의 실리카 겔 60 - 200 메시 , 전개 용매 n - 헵탄 / 에틸 아세테이트 ) , 화합물 ( X ) 9 . 90 부 를 얻 었 다 .